ИЗДЕЛИЕ С НИЗКОЭМИССИОННЫМ ПОКРЫТИЕМ, СОДЕРЖАЩИМ ПОГЛОЩАЮЩИЙ СЛОЙ ПОВЕРХ ФУНКЦИОНАЛЬНОГО СЛОЯ, ПРЕДНАЗНАЧЕННЫМ ДЛЯ ПОВЫШЕНИЯ НАРУЖНОГО ОТРАЖЕНИЯ

1. Изделие с покрытием, включающее покрытие, нанесенное на стеклянную основу, причем покрытие содержит:
- первый слой, содержащий нитрид кремния, нанесенный на стеклянную основу;
- первый слой, содержащий оксид цинка, нанесенный на стеклянную основу и находящийся над и в прямом контакте с первым слоем, содержащим нитрид кремния;
- первый и второй отражающие инфракрасное излучение (ИК) слои, содержащие серебро, причем первый ИК-отражающий слой находится ближе к стеклянной основе, чем второй ИК-отражающий слой, и причем первый ИК-отражающий слой, содержащий серебро, находится над и в прямом контакте с первым слоем, содержащим оксид цинка;
- по существу, металлический поглощающий слой, содержащий Ni и/или Cr, находящийся над и в прямом контакте с первым ИК-отражающим слоем;
- второй слой, содержащий нитрид кремния, находящийся над и в прямом контакте с, по существу, металлическим поглощающим слоем;
- слой, содержащий оксид металла, находящийся над и в прямом контакте со вторым слоем, содержащим нитрид кремния;
- второй слой, содержащий оксид цинка, находящийся над слоем, содержащим оксид металла, и находящийся под и в прямом контакте со вторым ИК-отражающим слоем;
- по меньшей мере один диэлектрический слой, находящийся над вторым ИК-отражающим слоем;
причем покрытие имеет поверхностное сопротивление слоя меньше или равное 3,0 Ом/квадрат, и изделие с покрытием при измерении в монолитной форме имеет пропускание видимого света примерно 20-70% и коэффициент отражения видимого света со стороны стекла по меньшей мере 20%, и причем у изделия с покрытием коэффициент отражения видимого света со стороны стекла по меньшей мере на 5% выше, чем коэффициент отражения видимого света со стороны пленки.
2. Изделие с покрытием по п. 1, причем между первым ИК-отражающим слоем и стеклянной основой не имеется слоев с высоким показателем преломления.
3. Изделие с покрытием по п. 1, причем изделие с покрытием при измерении в монолитной форме имеет пропускание видимого света примерно 35-55%.
4. Изделие с покрытием по п. 1, причем изделие с покрытием при измерении в монолитной форме имеет коэффициент отражения видимого света со стороны стекла 20-50%.
5. Изделие с покрытием по п. 1, причем изделие с покрытием при измерении в монолитной форме имеет коэффициент отражения видимого света со стороны стекла 20-35%.
6. Изделие с покрытием по п. 1, причем изделие с покрытием при измерении в монолитной форме имеет коэффициент отражения видимого света со стороны стекла 24-30%.
7. Изделие с покрытием по п. 1, причем, по существу, металлический поглощающий слой имеет толщину примерно 25-50 ангстрем.
8. Изделие с покрытием по п. 1, причем изделие с покрытием имеет пропускание видимого света примерно 30-60%.
9. Изделие с покрытием по п. 1, причем изделие с покрытием имеет пропускание видимого света примерно 35-45%.
10. Изделие с покрытием по п. 1, причем указанный поглощающий слой состоит в основном из NiCr.
11. Изделие с покрытием по п. 1, причем изделие с покрытием является термообработанным.
12. Изделие с покрытием по п. 1, причем изделие с покрытием является отпущенным и в результате отпуска имеет величину параметра ΔΕ* в отражении со стороны стекла меньше или равную 4,5.
13. Изделие с покрытием по п. 1, причем второй слой, содержащий нитрид кремния, по меньшей мере примерно на 50 ангстрем тоньше, чем первый слой, содержащий нитрид кремния.
14. Изделие с покрытием по п. 1, причем указанный оксид металла является оксидом олова.
15. Изделие с покрытием по п. 1, причем указанный по меньшей мере один диэлектрический слой, находящийся над вторым ИК-отражающим слоем, содержит третий слой, содержащий нитрид кремния.
16. Изделие с покрытием по п. 15, причем второй слой, содержащий нитрид кремния, по меньшей мере на примерно 100 ангстрем тоньше, чем третий слой, содержащий нитрид кремния.
17. Изделие с покрытием по п. 1, причем второй слой, содержащий оксид цинка, напрямую контактирует со слоем, содержащим оксид металла.
18. Теплоизоляционный стеклопакет, содержащий указанное изделие с покрытием по п. 1, соединенное с другой стеклянной основой, между которыми предусмотрен зазор.
19. Теплоизоляционный стеклопакет по п. 18, причем покрытие находится на внутренней поверхности стеклянной основы, ближайшей к солнцу, и причем теплоизоляционный стеклопакет имеет коэффициент наружного отражения видимого света 23-30% и показатель SHGC менее 0,25.
20. Изделие с покрытием, имеющее покрытие, поддерживаемое стеклянной основой, причем покрытие содержит:
- первый и второй отражающий инфракрасное излучение (ИК) слой, содержащий серебро, причем первый ИК-отражающий слой находится ближе к стеклянной основе, чем второй ИК-отражающий слой, и причем первый ИК-отражающий слой, содержащий серебро, находится над и в прямом контакте со слоем, содержащим оксид цинка;
- по существу, металлический поглощающий слой, находящийся над и в прямом контакте с первым ИК-отражающим слоем;
- слой, содержащий нитрид, находящийся над и в прямом контакте с, по существу, металлическим поглощающим слоем;
- слой, содержащий оксид металла, находящийся над слоем, содержащим нитрид;
- по меньшей мере один диэлектрический слой, находящийся над вторым ИК-отражающим слоем,
причем покрытие имеет поверхностное сопротивление слоя меньше или равное 3,0 Ом/квадрат, и изделие с покрытием при измерении в монолитной форме имеет пропускание видимого света примерно 20-70% и коэффициент отражения видимого света со стороны стекла по меньшей мере 20%.
21. Изделие с покрытием по п. 20, причем между первым ИК-отражающим слоем и стеклянной основой не имеется слоев с высоким показателем преломления.
22. Изделие с покрытием по п. 20, причем изделие с покрытием при измерении в монолитной форме имеет коэффициент отражения видимого света со стороны стекла 24-30%.
23. Изделие с покрытием по п. 20, причем, по существу, металлический поглощающий слой имеет толщину примерно 25-50 ангстрем.
24. Изделие с покрытием по п. 20, причем указанный поглощающий слой содержит нитрид NiCr.
25. Изделие с покрытием по п. 20, причем указанный поглощающий слой содержит NiCr.
26. Изделие с покрытием по п. 20, причем изделие с покрытием является отпущенным и в результате отпуска имеет величину параметра ΔΕ* в отражении со стороны стекла меньше или равную 4,5.
27. Изделие с покрытием по п. 20, причем коэффициент отражения видимого света у изделия с покрытием со стороны стекла по меньшей мере на 5% выше, чем коэффициент отражения видимого света со стороны пленки.
28. Изделие с покрытием по п. 20, причем коэффициент отражения видимого света у изделия с покрытием со стороны стекла по меньшей мере на 10% выше, чем коэффициент отражения видимого света со стороны пленки.
29. Изделие с покрытием по п. 20, причем коэффициент отражения видимого света у изделия с покрытием со стороны стекла по меньшей мере на 15% выше, чем коэффициент отражения видимого света со стороны пленки.